(57)【要約】  本発明は、高吸水性樹脂に関するものである。前記高吸水性樹脂は優れた初期吸収能を示すため、前記高吸水性樹脂を用いれば体液を急速に吸収してふわふわした感触を付与できるおむつや生理帯などの衛生材を提供することができる。【特許請求の範囲】
【請求項１】
少なくとも一部が中和された酸性基を有する水溶性エチレン系不飽和単量体がカプセル化された発泡剤存在下に架橋重合された架橋重合体を含むベース樹脂粉末；および前記架橋重合体が追加架橋されて、前記ベース樹脂粉末上に形成されている表面架橋層を含み、
下記式１で計算される初期吸収能が３０ｇ／ｇ以上である高吸水性樹脂：
【数４】
2020520401.tif 000006
上記式１中、
Ｗ0（ｇ）は、樹脂の初期重量（ｇ）であり、
Ｗ1（ｇ）は、３６℃で生理食塩水に樹脂が入っていない空の不織布製の封筒を１分間浸水させた後、重力によって１分間脱水した後に測定した空の不織布製の封筒の重量であり、
Ｗ2（ｇ）は、３６℃で生理食塩水に樹脂が入っている不織布製の封筒を１分間浸水して吸収させた後、重力によって１分間脱水した後に測定した樹脂を含む不織布製の封筒の重量である。
【請求項２】
生理食塩水に対する遠心分離保水能（ＣＲＣ）が３０〜４５ｇ／ｇである、請求項１に記載の高吸水性樹脂。
【請求項３】
前記式１で計算される初期吸収能が４０〜６０ｇ／ｇであり、生理食塩水に対する遠心分離保水能（ＣＲＣ）が３５〜４０ｇ／ｇである、請求項１に記載の高吸水性樹脂。
【請求項４】
前記カプセル化された発泡剤は炭化水素を含むコアと前記コアを囲んで熱可塑性樹脂から形成されるシェルを含む構造を有し、空気中での最大膨張大きさは２０〜１９０μｍである、請求項１に記載の高吸水性樹脂。
【請求項５】
前記カプセル化された発泡剤は、平均直径が５〜５０μｍである、請求項１に記載の高吸水性樹脂。
【請求項６】
前記カプセル化された発泡剤は、空気中膨張比率が３〜１５倍である、請求項１に記載の高吸水性樹脂。
【請求項７】
前記炭化水素は、ｎ−プロパン、ｎ−ブタン、ｉｓｏ−ブタン、シクロブタン、ｎ−ペンタン、ｉｓｏ−ペンタン、シクロペンタン、ｎ−ヘキサン、ｉｓｏ−ヘキサン、シクロヘキサン、ｎ−ヘプタン、ｉｓｏ−ヘプタン、シクロヘプタン、ｎ−オクタン、ｉｓｏ−オクタンおよびシクロオクタンからなる群より選択された１種以上である、請求項４に記載の高吸水性樹脂。
【請求項８】
前記熱可塑性樹脂は、（メタ）アクリレート、（メタ）アクリロニトリル、芳香族ビニル、酢酸ビニル、ハロゲン化ビニル、およびハロゲン化ビニリデンからなる群より選択された１種以上のモノマーから形成されるポリマーである、請求項４に記載の高吸水性樹脂。
【請求項９】
請求項１の高吸水性樹脂を含む衛生材。
【請求項１０】
おむつまたは生理帯である、請求項９に記載の衛生材。
【発明の詳細な説明】
【技術分野】
【０００１】
［関連出願との相互引用］
本出願は２０１７年９月５日付韓国特許出願第１０−２０１７−０１１３１３３号に基づいた優先権の利益を主張し、当該韓国特許出願の文献に開示された全ての内容は本明細書の一部として含まれる。
【０００２】
本発明は、優れた初期吸収能を示す高吸水性樹脂に関するものである。
【背景技術】
【０００３】
高吸水性樹脂（Ｓｕｐｅｒ  Ａｂｓｏｒｂｅｎｔ  Ｐｏｌｙｍｅｒ、ＳＡＰ）とは、自分の重量の５百〜１千倍程度の水分を吸収することができる機能を有する合成高分子物質であって、開発会社ごとにＳＡＭ（Ｓｕｐｅｒ  Ａｂｓｏｒｂｅｎｃｙ  Ｍａｔｅｒｉａｌ）、ＡＧＭ（Ａｂｓｏｒｂｅｎｔ  Ｇｅｌ  Ｍａｔｅｒｉａｌ）などそれぞれ異なる名前で命名している。前記のような高吸水性樹脂は生理用具として実用化され始めて、現在は子供用紙おむつや生理帯などの衛生用品以外に園芸用土壌補修剤、土木、建築用止水材、育苗用シート、食品流通分野での鮮度保持剤、および湿布用などの材料として広く使用されている。
【０００４】
最も多くの場合に、このような高吸水性樹脂はおむつや生理帯など衛生材分野で広く使用されており、最近、おむつや生理帯などの衛生材に対して速い乾燥能力が要求されている。このような要求を充足させるためには高吸水性樹脂の表面積が十分に広くて優れた初期吸収能を示す必要がある。
【０００５】
高吸水性樹脂を製造する方法には懸濁重合および溶液重合がある。懸濁重合は広い表面積を有する高吸水性樹脂を製造することができるため速い乾燥能力が要求される衛生材に有用に使用できる。しかし、懸濁重合は、有機溶媒を使用するため大量生産が難しく、有機溶媒を再循環させる追加の工程によって生産費用が増大する問題がある。溶液重合は、有機溶媒を使用しないため経済的に高吸水性樹脂を大量生産することができるが、重合体を粉砕することによって不定形の粒子が得られ、相対的に表面積の狭い高吸水性樹脂が得られる問題がある。
【０００６】
よって、溶液重合を通じて高吸水性樹脂を製造し、高吸水性樹脂の表面積を広くするために炭酸塩発泡剤を使用する技術が紹介されたが、未だに十分な初期吸収能を示す高吸水性樹脂を開発できずにいるのが実情である。
【発明の概要】
【発明が解決しようとする課題】
【０００７】
本発明は、優れた初期吸収能を示す高吸水性樹脂を提供する。
【課題を解決するための手段】
【０００８】
以下、発明の具体的な実施形態による高吸水性樹脂とその製造方法などについて説明する。
【０００９】
発明の一実施形態によれば、少なくとも一部が中和された酸性基を有する水溶性エチレン系不飽和単量体がカプセル化された発泡剤存在下に架橋重合された架橋重合体を含むベース樹脂粉末；および前記架橋重合体が追加架橋されて、前記ベース樹脂粉末上に形成されている表面架橋層を含み、下記式１で計算される初期吸収能が３０ｇ／ｇ以上である高吸水性樹脂が提供される。
【００１０】
【数１】
2020520401.tif 000002
【００１１】
上記式１中、
Ｗ0（ｇ）は、樹脂の初期重量（ｇ）であり、
Ｗ1（ｇ）は、３６℃で生理食塩水に樹脂が入っていない空の不織布製の封筒を１分間浸水させた後、重力によって１分間脱水した後に測定した空の不織布製の封筒の重量であり、
Ｗ2（ｇ）は、３６℃で生理食塩水に樹脂が入っている不織布製の封筒を１分間浸水して吸収させた後、重力によって１分間脱水した後に測定した樹脂を含む不織布製の封筒の重量である。
【００１２】
前記高吸水性樹脂は粒子形態を有するので、本明細書で高吸水性樹脂を構成する個々の粒子を樹脂粒子と呼んだりもする。
【００１３】
高吸水性樹脂を製造する方法には懸濁重合および溶液重合がある。懸濁重合は広い表面積を有する高吸水性樹脂を製造することができるが、有機溶媒を使用するため大量生産が難しく有機溶媒を再循環させる追加の工程によって生産費用が増大する問題がある。溶液重合は有機溶媒を使用しないため経済的に高吸水性樹脂を大量生産することができるが、重合体を粉砕することによって不定形の粒子が得られ相対的に表面積の狭い高吸水性樹脂が得られる問題がある。
【００１４】
しかし、本発明者は実験の結果、溶液重合を用いても高吸水性樹脂の製造時に特定のカプセル化された発泡剤を用いれば高吸水性樹脂が十分に広い表面積を有し優れた初期吸収能を示すことを確認した。その結果、このような高吸水性樹脂は体液を急速に吸収してふわふわした感触を付与できるおむつや生理帯などの衛生材を提供することができる。
【００１５】
具体的に、前記高吸水性樹脂は上記式１で計算される初期吸収能が３０ｇ／ｇ以上、３５ｇ／ｇ以上、４０ｇ／ｇ以上、あるいは４５ｇ／ｇ以上であってもよい。前記初期吸収能を測定する方法は後述の試験例に詳しく記載されており、前記初期吸収能の上限は特に限定されないが、例えば、１００ｇ／ｇ以下、あるいは７０ｇ／ｇ以下、あるいは６０ｇ／ｇ以下であってもよい。
【００１６】
また、前記高吸水性樹脂は生理食塩水に対する遠心分離保水能（ＣＲＣ）が３０〜４５ｇ／ｇ、あるいは３５〜４０ｇ／ｇであってもよい。前記生理食塩水に対する遠心分離保水能を測定する方法は後述の試験例に詳しく記載されている。
【００１７】
一実施形態による高吸水性樹脂は少なくとも一部が中和された酸性基を有する水溶性エチレン系不飽和単量体がカプセル化された発泡剤存在下に架橋重合された架橋重合体を含むベース樹脂粉末；および前記架橋重合体が追加架橋されて、前記ベース樹脂粉末上に形成されている表面架橋層を含むことができる。
【００１８】
前記カプセル化された発泡剤は、例えば、膨張する前に測定された平均直径が５〜５０μｍ、５〜３０μｍ、５〜２０μｍ、あるいは７〜１７μｍに調節されて大きな気孔が均一に形成された樹脂粒子を製造することができる。
【００１９】
前記カプセル化された発泡剤は、炭化水素を含むコアと前記コアを囲んで熱可塑性樹脂から形成されるシェルを含む構造を有することができる。このようなカプセル化された発泡剤は所望の大きさに膨張させることができるため高吸水性樹脂の製造時に使用されて高吸水性樹脂が優れた初期吸収能を示すようにすることができる。
【００２０】
樹脂粒子の表面に適正大きさの気孔を形成すれば高吸水性樹脂の初期吸収能を大幅向上させることができる。具体的に、樹脂粒子の粒径が３００〜４２５μｍである時、気孔の大きさは２０〜２００μｍ程度であることが適切である。前述のカプセル化された発泡剤を用いれば表面にこのような大きさの気孔が形成された樹脂粒子を製造することができ、適正大きさの気孔が形成された樹脂粒子を多量製造するためにはカプセル化された発泡剤の膨張特性を把握する必要がある。しかし、高吸水性樹脂内でカプセル化された発泡剤が発泡された形態は高吸水性樹脂の製造条件によって変わることが可能であるので一つの形態に定義するのが難しい。したがって、カプセル化された発泡剤を空気中で発泡させて膨張比率および大きさを確認することによって、適正大きさの気孔が形成された樹脂粒子を形成するのに適するか確認することができる。
【００２１】
具体的に、ガラスペトリ皿の上にカプセル化された発泡剤を塗布した後、空気中で熱を１０分間加えてカプセル化された発泡剤を膨張させる。この時、カプセル化された発泡剤が３〜１５倍、５〜１５倍、あるいは８．５〜１０倍の空気中での最大膨張比率を示せば、大きな気孔が形成された樹脂粒子を大量生成するのに適合する。
【００２２】
また、カプセル化された発泡剤が１９０μｍ以下の空気中での最大膨張大きさを示してこそ、適正大きさの気孔が形成された樹脂粒子を多く製造することができる。具体的に、カプセル化された発泡剤が２０〜１９０μｍ、５０〜１９０μｍ、７０〜１９０μｍ、あるいは７５〜１９０μｍの空気中での最大膨張大きさを示せば、適正大きさの気孔が形成された樹脂粒子を大量生成するのに適合する。
【００２３】
カプセル化された発泡剤の空気中での最大膨張比率および最大膨張大きさは後述の製造例に詳しく記載されている。
【００２４】
前記カプセル化された発泡剤のコアを構成する炭化水素は、ｎ−プロパン、ｎ−ブタン、ｉｓｏ−ブタン、シクロブタン、ｎ−ペンタン、ｉｓｏ−ペンタン、シクロペンタン、ｎ−ヘキサン、ｉｓｏ−ヘキサン、シクロヘキサン、ｎ−ヘプタン、ｉｓｏ−ヘプタン、シクロヘプタン、ｎ−オクタン、ｉｓｏ−オクタン、およびシクロオクタンからなる群より選択された１種以上であってもよい。この中でも、炭素数３〜５の炭化水素（ｎ−プロパン、ｎ−ブタン、ｉｓｏ−ブタン、シクロブタン、ｎ−ペンタン、ｉｓｏ−ペンタン、シクロペンタン）が前述の大きさの気孔を形成するのに適合し、ｉｓｏ−ブタンが最も適合する。
【００２５】
そして、前記カプセル化された発泡剤のシェルを構成する熱可塑性樹脂は、（メタ）アクリレート、（メタ）アクリロニトリル、芳香族ビニル、酢酸ビニル、ハロゲン化ビニル、およびハロゲン化ビニリデンからなる群より選択された１種以上のモノマーから形成されるポリマーであってもよい。この中でも、（メタ）アクリレートおよび（メタ）アクリロニトリルの共重合体が前述の範囲の初期吸収能を実現するのに最も適合する。
【００２６】
前記カプセル化された発泡剤は、カプセル化された発泡剤全体重量に対して炭化水素を１０〜３０重量％で含むことができる。このような範囲内で前述の範囲の初期吸収能を示す高吸水性樹脂を提供することができる。
【００２７】
以下、一実施形態の高吸水性樹脂の製造方法などについてより具体的に説明する。
【００２８】
前記一実施形態による高吸水性樹脂は、少なくとも一部が中和された酸性基を有する水溶性エチレン系不飽和単量体をカプセル化された発泡剤存在下に架橋重合して含水ゲル重合体を形成する段階；前記含水ゲル重合体を乾燥、粉砕、および分級してベース樹脂粉末を形成する段階；および表面架橋剤の存在下に前記ベース樹脂粉末の表面を追加架橋して表面架橋層を形成する段階を通じて製造できる。
【００２９】
前記カプセル化された発泡剤は前述で詳しく説明したので、ここでは詳しい説明を省略する。
【００３０】
前記水溶性エチレン系不飽和単量体は、（メタ）アクリル酸、マレイン酸、無水マレイン酸、フマル酸、クロトン酸、イタコン酸、ソルビン酸、ビニルホスホン酸、ビニルスルホン酸、アリルスルホン酸、２−（メタ）アクリロイルエタンスルホン酸、２−（メタ）アクリロイルオキシエタンスルホン酸、２−（メタ）アクリロイルプロパンスルホン酸または２−（メタ）アクリルアミド−２−メチルプロパンスルホン酸の陰イオン性単量体とその塩；（メタ）アクリルアミド、Ｎ−置換（メタ）アクリルアミド、２−ヒドロキシエチル（メタ）アクリレート、２−ヒドロキシプロピル（メタ）アクリレート、メトキシポリエチレングリコール（メタ）アクリレートまたはポリエチレングリコール（メタ）アクリレートの非イオン系親水性含有単量体；および（Ｎ，Ｎ）−ジメチルアミノエチル（メタ）アクリレートまたは（Ｎ，Ｎ）−ジメチルアミノプロピル（メタ）アクリルアミドのアミノ基含有不飽和単量体とその４級化物；からなる群より選択された１種以上を含むことができる。
【００３１】
本明細書で用語「少なくとも一部が中和された酸性基を有する水溶性エチレン系不飽和単量体」は、水溶性エチレン系不飽和単量体に酸性基を有する単量体が含まれており、前記酸性基を有する単量体の酸性基のうちの少なくとも一部が中和されているのを意味する。
【００３２】
特に、前記水溶性エチレン系不飽和単量体は、少なくとも一部が前記陰イオン性単量体に含まれている酸性基を中和させた単量体（陰イオン性単量体の塩）から構成できる。
【００３３】
より具体的に、前記水溶性エチレン系不飽和単量体としてはアクリル酸またはその塩を使用することができ、アクリル酸を使用する場合には少なくとも一部を中和させて使用することができる。このような単量体の使用によってより優れた物性を有する高吸水性樹脂の製造が可能になる。一例として、前記水溶性エチレン系不飽和単量体として、アクリル酸のアルカリ金属塩を使用する場合、アクリル酸を苛性ソーダ（ＮａＯＨ）のような中和剤で中和させて使用することができる。この時、前記アクリル酸の中和程度は約５０〜９５モル％あるいは約６０〜８５モル％に調節でき、このような範囲内で中和時、析出の恐れ無く保水能に優れた高吸水性樹脂を提供することができる。
【００３４】
前記水溶性エチレン系不飽和単量体を含む単量体混合物中で、前記水溶性エチレン系不飽和単量体の濃度は、後述の各原料物質、重合開始剤、および溶媒などを含む全体単量体混合物に対して約２０〜約６０重量％、あるいは約２５〜約５０重量％であってもよく、重合時間および反応条件などを考慮して適切な濃度にすることができる。但し、前記単量体の濃度が過度に低くなれば高吸水性樹脂の収率が低くなり経済性に問題が発生することがあり、逆に濃度が過度に高くなれば単量体の一部が析出されるか重合された含水ゲル重合体の粉砕時に粉砕効率が低く示されるなど工程上問題が発生することがあり、高吸水性樹脂の物性が低下することがある。
【００３５】
前記含水ゲル重合体を形成する段階では、水溶性エチレン系不飽和単量体を架橋重合するために内部架橋剤を使用することができる。内部架橋剤は、分子内に２つ以上の架橋性官能基を含む化合物から構成される。前記内部架橋剤は、前述の水溶性エチレン系不飽和単量体の円滑な架橋重合反応のために架橋性官能基として炭素間の二重結合を含むことができる。このような内部架橋剤のより具体的な例としては、ジエチレングリコールジアクリレート、トリエチレングリコールジアクリレート、グリセリンジアクリレート、グリセリントリアクリレート、非改質またはエトキシル化されたトリメチロールプロパントリアクリレート（ＴＭＰＴＡ）およびヘキサンジオールジアクリレートからなる群より選択された１種以上が挙げられる。
【００３６】
前記内部架橋剤は前記単量体混合物に対して約０．０１〜約２重量％の濃度で含まれ、保水能および加圧下吸収能が優れていながら速い吸収速度を示す架橋重合体を形成することができる。
【００３７】
また、前記単量体混合物は、高吸水性樹脂の製造に一般に使用されていた重合開始剤をさらに含むことができる。
【００３８】
具体的に、前記重合開始剤は重合方法によって適切に選択でき、熱重合方法を用いる場合には熱重合開始剤を使用し、光重合方法を用いる場合には光重合開始剤を使用し、混成重合方法（熱および光を全て使用する方法）を用いる場合には熱重合開始剤と光重合開始剤を全て使用することができる。但し、光重合方法によっても、紫外線照射などの光照射によって一定量の熱が発生し、また、発熱反応である重合反応の進行によってある程度の熱が発生するので、追加的に熱重合開始剤を使用することもできる。
【００３９】
前記光重合開始剤は、紫外線のような光によってラジカルを形成することができる化合物であればその構成の限定なく使用できる。
【００４０】
前記光重合開始剤としては例えば、ベンゾインエーテル（ｂｅｎｚｏｉｎ  ｅｔｈｅｒ）、ジアルキルアセトフェノン（ｄｉａｌｋｙｌ  ａｃｅｔｏｐｈｅｎｏｎｅ）、ヒドロキシルアルキルケトン（ｈｙｄｒｏｘｙｌ  ａｌｋｙｌｋｅｔｏｎｅ）、フェニルグリオキシレート（ｐｈｅｎｙｌ  ｇｌｙｏｘｙｌａｔｅ）、ベンジルジメチルケタル（Ｂｅｎｚｙｌ  Ｄｉｍｅｔｈｙｌ  Ｋｅｔａｌ）、アシルホスフィン（ａｃｙｌ  ｐｈｏｓｐｈｉｎｅ）およびアルファ−アミノケトン（α−ａｍｉｎｏｋｅｔｏｎｅ）からなる群より選択される一つ以上を使用することができる。一方、アシルホスフィンの具体的な例としては、ジフェニル（２，４，６−トリメチルベンゾイル）ホスフィンオキシド、フェニルビス（２，４，６−トリメチルベンゾイル）ホスフィンオキシド、エチル（２，４，６−トリメチルベンゾイル）フェニルホスフィネートなどが挙げられる。より多様な光開始剤については、Ｒｅｉｎｈｏｌｄ  Ｓｃｈｗａｌｍ著書の“ＵＶ  Ｃｏａｔｉｎｇｓ：Ｂａｓｉｃｓ、Ｒｅｃｅｎｔ  Ｄｅｖｅｌｏｐｍｅｎｔｓ  ａｎｄ  Ｎｅｗ  Ａｐｐｌｉｃａｔｉｏｎ（Ｅｌｓｅｖｉｅｒ  ２００７年）”１１５ページによく明示されており、上述の例に限定されない。
【００４１】
前記光重合開始剤は、前記単量体混合物に対して約０．０００１〜約２．０重量％の濃度で含まれてもよい。このような光重合開始剤の濃度が過度に低い場合には重合速度が遅くなることがあり、光重合開始剤の濃度が過度に高ければ高吸水性樹脂の分子量が小さくて物性が不均一になることがある。
【００４２】
また、前記熱重合開始剤としては、過硫酸塩系開始剤、アゾ系開始剤、過酸化水素およびアスコルビン酸からなる開始剤群より選択される一つ以上を使用することができる。具体的に、過硫酸塩系開始剤の例としては過硫酸ナトリウム（Ｓｏｄｉｕｍ  ｐｅｒｓｕｌｆａｔｅ；Ｎａ2Ｓ2Ｏ8）、過硫酸カリウム（Ｐｏｔａｓｓｉｕｍ  ｐｅｒｓｕｌｆａｔｅ；Ｋ2Ｓ2Ｏ8）、過硫酸アンモニウム（Ａｍｍｏｎｉｕｍ  ｐｅｒｓｕｌｆａｔｅ；（ＮＨ4）2Ｓ2Ｏ8）などがあり、アゾ（Ａｚｏ）系開始剤の例としては２，２−アゾビス−（２−アミジノプロパン）二塩酸塩（２，２−ａｚｏｂｉｓ（２−ａｍｉｄｉｎｏｐｒｏｐａｎｅ）ｄｉｈｙｄｒｏｃｈｌｏｒｉｄｅ）、２，２−アゾビス−（Ｎ，Ｎ−ジメチレン）イソブチルアミジンジヒドロクロリド（２，２−ａｚｏｂｉｓ−（Ｎ，Ｎ−ｄｉｍｅｔｈｙｌｅｎｅ）ｉｓｏｂｕｔｙｒａｍｉｄｉｎｅ  ｄｉｈｙｄｒｏｃｈｌｏｒｉｄｅ）、２−（カルバモイルアゾ）イソブチロニトリル（２−（ｃａｒｂａｍｏｙｌａｚｏ）ｉｓｏｂｕｔｙｌｏｎｉｔｒｉｌ）、２，２−アゾビス［２−（２−イミダゾリン−２−イル）プロパン］ジヒドロクロリド（２，２−ａｚｏｂｉｓ［２−（２−ｉｍｉｄａｚｏｌｉｎ−２−ｙｌ）ｐｒｏｐａｎｅ］ｄｉｈｙｄｒｏｃｈｌｏｒｉｄｅ）、４，４−アゾビス−（４−シアノ吉草酸）（４，４−ａｚｏｂｉｓ−（４−ｃｙａｎｏｖａｌｅｒｉｃ  ａｃｉｄ）などがある。より多様な熱重合開始剤についてはＯｄｉａｎ著書の‘Ｐｒｉｎｃｉｐｌｅ  ｏｆ  Ｐｏｌｙｍｅｒｉｚａｔｉｏｎ（Ｗｉｌｅｙ、１９８１）’、２０３ページによく明示されており、上述の例に限定されない。
【００４３】
前記熱重合開始剤は、前記単量体混合物に対して約０．００１〜約２．０重量％の濃度で含まれてもよい。このような熱重合開始剤の濃度が過度に低い場合には追加的な熱重合がほとんど起こらなく熱重合開始剤の追加による効果が微小なことがあり、熱重合開始剤の濃度が過度に高ければ高吸水性樹脂の分子量が小さく物性が不均一になることがある。
【００４４】
一方、前述の単量体混合物は、前記カプセル化された発泡剤を全体単量体混合物に対して約０．０５〜約５重量％、あるいは約０．１〜約３重量％の濃度で含むことができる。これにより、前述の初期吸収能などの諸般物性を充足する高吸水性樹脂を適切に得ることができる。
【００４５】
また、前述の単量体混合物は必要によって増粘剤（ｔｈｉｃｋｅｎｅｒ）、可塑剤、保存安定剤、酸化防止剤などの添加剤をさらに含むことができる。
【００４６】
前述の水溶性エチレン系不飽和単量体、カプセル化された発泡剤、内部架橋剤、重合開始剤、および添加剤のような原料物質は、溶媒に溶解された形態に準備されてもよい。
【００４７】
この時、使用できる前記溶媒は上述の成分を溶解することができればその構成の限定無く使用でき、例えば、水、エタノール、エチレングリコール、ジエチレングリコール、トリエチレングリコール、１，４−ブタンジオール、プロピレングリコール、エチレングリコールモノブチルエーテル、プロピレングリコールモノメチルエーテル、プロピレングリコールモノメチルエーテルアセテート、メチルエチルケトン、アセトン、メチルアミルケトン、シクロヘキサノン、シクロペンタノン、ジエチレングリコールモノメチルエーテル、ジエチレングリコールエチルエーテル、トルエン、キシレン、ブチロラクトン、カルビトール、メチルセロソルブアセテート、およびＮ，Ｎ−ジメチルアセトアミドなどから選択された１種以上を組み合わせて使用することができる。
【００４８】
前記溶媒は、単量体混合物の総含量に対して前述の成分を除いた残量で含まれ得る。
【００４９】
一方、このような単量体組成物を熱重合、光重合または混成重合して含水ゲル重合体を形成する方法も、通常使用される重合方法であれば、特に構成の限定がない。
【００５０】
具体的に、重合方法は、重合エネルギー源によって大きく熱重合および光重合に分けることができる。通常熱重合を行う場合、ニーダー（ｋｎｅａｄｅｒ）のような攪拌軸を有する反応器で行うことができる。この時、前記単量体混合物の重合温度は約３０〜１１０℃に調節され適切な架橋構造を有する含水ゲル重合体を形成することができる。上述の範囲の重合温度を達成するための手段は特に限定されず、前記反応器に熱媒体を供給するか、熱源を直接供給して加熱することができる。使用可能な熱媒体の種類としてはスチーム、熱風、熱い油のような昇温した流体などを使用することができるが、これに限定されるのではなく、また供給される熱媒体の温度は熱媒体の手段、昇温速度および昇温目標温度を考慮して適切に選択することができる。一方、直接供給される熱源としては電気による加熱、ガスによる加熱方法が挙げられるが、上述の例に限定されるのではない。
【００５１】
反面、光重合を行う場合、移動可能なコンベヤーベルトを備えた反応器で行うことができるが、上述の重合方法は一例であり、本発明は上述の重合方法に限定されない。
【００５２】
一例として、前述のように攪拌軸を備えたニーダー（ｋｎｅａｄｅｒ）のような反応器に、熱媒体を供給するか反応器を加熱して熱重合を行う場合、反応器排出口に排出される含水ゲル重合体を得ることができる。このように得られた含水ゲル重合体は、反応器に備えられた攪拌軸の形態によって、数センチメートル〜数ミリメートルの大きさで得ることができる。具体的に、得られる含水ゲル重合体の大きさは、注入される単量体混合物の濃度および注入速度などによって多様に示され得る。
【００５３】
また、前述のように移動可能なコンベヤーベルトを備えた反応器で光重合を行う場合、通常得られる含水ゲル重合体の形態はベルトの幅を有するシート状の含水ゲル重合体であり得る。この時、重合体シートの厚さは注入される単量体混合物の濃度および注入速度によって変わるが、通常約０．５〜約１０ｃｍの厚さを有するシート状の重合体が得られるように単量体混合物を供給することが好ましい。シート状の重合体の厚さが過度に薄い程度に単量体混合物を供給する場合、生産効率が低くて好ましくなく、シート状の重合体の厚さが１０ｃｍを超過する場合には過度に厚い厚さによって、重合反応が全厚にかけて均一に起こらないことがある。
【００５４】
前記単量体混合物の重合時間は特に限定されず、約３０秒〜６０分に調節されてもよい。
【００５５】
このような方法で得られた含水ゲル重合体の通常含水率は、約３０〜約８０重量％であってもよい。一方、本明細書全体で“含水率”は、全体含水ゲル重合体重量に対して占める水分の含量であって、含水ゲル重合体の重量から乾燥状態の重合体の重量を引いた値を意味する。具体的には、赤外線加熱を通じて重合体の温度を上げて乾燥する過程で重合体中の水分蒸発による重量減少分を測定して計算された値と定義する。この時、乾燥条件は常温から約１８０℃まで温度を上昇させた後に１８０℃で維持する方式で総乾燥時間は温度上昇段階５分を含んで４０分に設定して、含水率を測定する。
【００５６】
そして、前記単量体を架橋重合させた後には、乾燥、粉砕、および分級などの工程を経てベース樹脂粉末を得ることができ、このような粉砕および分級などの工程を通じて、ベース樹脂粉末およびこれから得られる高吸水性樹脂は約１５０〜８５０μｍの粒径を有するように製造および提供されるのが適切である。より具体的に、前記ベース樹脂粉末およびこれから得られる高吸水性樹脂の少なくとも約９５重量％以上が約１５０〜８５０μｍの粒径を有し、約１５０μｍ未満の粒径を有する微粉が約３重量％未満であってもよい。
【００５７】
このように前記ベース樹脂粉末および高吸水性樹脂の粒径分布が好ましい範囲に調節されることによって、最終製造された高吸水性樹脂が優れた吸収諸般物性を示すことができる。
【００５８】
一方、前記乾燥、粉砕、および分級の進行方法についてより具体的に説明すれば次のとおりである。
【００５９】
前記ベース樹脂粉末を形成する段階では、乾燥効率を高めるために含水ゲル重合体を乾燥する前に粗粉砕する工程を含むことができる。
【００６０】
この時、使用される粉砕機は構成の限定がなく、具体的に、垂直型切断機（Ｖｅｒｔｉｃａｌ  ｐｕｌｖｅｒｉｚｅｒ）、ターボカッター（Ｔｕｒｂｏ  ｃｕｔｔｅｒ）、ターボグラインダー（Ｔｕｒｂｏ  ｇｒｉｎｄｅｒ）、回転切断式粉砕機（Ｒｏｔａｒｙ  ｃｕｔｔｅｒ  ｍｉｌｌ）、切断式粉砕機（Ｃｕｔｔｅｒ  ｍｉｌｌ）、円板粉砕機（Ｄｉｓｃ  ｍｉｌｌ）、断片破砕機（Ｓｈｒｅｄ  ｃｒｕｓｈｅｒ）、破砕機（Ｃｒｕｓｈｅｒ）、チョッパ（ｃｈｏｐｐｅｒ）および円板式切断機（Ｄｉｓｃ  ｃｕｔｔｅｒ）からなる粉砕機器群より選択されるいずれか一つを含むことができるが、上述の例に限定されない。
【００６１】
このような粗粉砕工程を通じて、含水ゲル重合体の粒径は約０．１〜約１０ｍｍに調節できる。粒径が０．１ｍｍ未満になるように粉砕することは含水ゲル重合体の高い含水率によって技術的に容易でなく、また粉砕された粒子間に互いに凝集される現象が現れることもある。一方、粒径が１０ｍｍを超過するように粉砕する場合、その後に行われる乾燥段階の効率増大効果が微小であることがある。
【００６２】
前記のように粗粉砕工程を経るか、あるいは粗粉砕工程を経ない重合直後の含水ゲル重合体に対して乾燥を行う。この時、前記乾燥段階の乾燥温度は約５０〜約２５０℃であってもよい。
【００６３】
乾燥温度が約５０℃未満である場合、乾燥時間が過度に長くなり最終形成される高吸水性樹脂の物性が低下する恐れがあり、乾燥温度が約２５０℃を超過する場合、過度に重合体表面のみ乾燥され、その後に行われる粉砕工程で微粉が発生することもあり、最終形成される高吸水性樹脂の物性が低下する恐れがある。
【００６４】
一方、乾燥時間の場合には、工程効率などを考慮して、約２０分〜約１５時間行われてもよいが、これに限定されない。
【００６５】
前記乾燥段階の乾燥方法も含水ゲル重合体の乾燥工程として通常使用されるものであれば、その構成の限定がなく選択して使用できる。具体的に、熱風供給、赤外線照射、極超短波照射、または紫外線照射などの方法で乾燥段階を行うことができる。このような乾燥段階進行後の重合体の含水率は約０．１〜約１０重量％であってもよい。
【００６６】
その次に、このような乾燥工程を経て得られた乾燥された重合体を粉砕する工程を行う。
【００６７】
粉砕工程後に得られる重合体粉末は、粒径が約１５０〜約８５０μｍであってもよい。このような粒径に粉砕するために粉砕機としてピンミル（ｐｉｎ  ｍｉｌｌ）、ハンマーミル（ｈａｍｍｅｒ  ｍｉｌｌ）、スクリューミル（ｓｃｒｅｗ  ｍｉｌｌ）、ロールミル（ｒｏｌｌ  ｍｉｌｌ）、ディスクミル（ｄｉｓｃ  ｍｉｌｌ）またはジョグミル（ｊｏｇ  ｍｉｌｌ）などを使用することができるが、上述の例に限定されるのではない。
【００６８】
そして、このような粉砕段階以後に最終製品化される高吸水性樹脂粉末の物性を管理するために、粉砕後に得られる重合体粉末を粒径によって分級する別途の過程を経てもよい。好ましくは、粒径が約１５０〜約８５０μｍである重合体を分級して、このような粒径を有する重合体粉末のみに対して表面架橋反応段階を経て製品化することができる。このような過程を通じて得られたベース樹脂粉末の粒径分布に関しては既に詳述したことがあるので、これに関するそれ以上の具体的な説明は省略する。
【００６９】
一方、前述のベース樹脂粉末を形成した後には、表面架橋剤の存在下に、前記ベース樹脂粉末の表面を追加架橋して表面架橋層を形成することができ、これによって高吸水性樹脂を製造することができる。
【００７０】
前記表面架橋剤としては、従来から高吸水性樹脂の製造に使用されていた表面架橋剤を特別な制限なく全て使用することができる。そのより具体的な例としては、エチレングリコール、プロピレングリコール、１，３−プロパンジオール、１，４−ブタンジオール、１，６−ヘキサンジオール、１，２−ヘキサンジオール、１，３−ヘキサンジオール、２−メチル−１，３−プロパンジオ−ル、２，５−ヘキサンジオール、２−メチル−１，３−ペンタンジオール、２−メチル−２，４−ペンタンジオール、トリプロピレングリコールおよびグリセロールからなる群より選択された１種以上のポリオール；エチレンカーボネートおよびプロピレンカーボネートからなる群より選択された１種以上のカーボネート系化合物；エチレングリコールジグリシジルエーテルなどのエポキシ化合物；オキサゾリジノンなどのオキサゾリン化合物；ポリアミン化合物；オキサゾリン化合物；モノ−、ジ−またはポリオキサゾリジノン化合物；あるいは環状ウレア化合物；などが挙げられる。
【００７１】
このような表面架橋剤は、ベース樹脂粉末１００重量部に対して約０．０１〜３重量部の含量で使用することができる。表面架橋剤の含量範囲を上述の範囲に調節して優れた吸収諸般物性を示す高吸水性樹脂を提供することができる。
【００７２】
そして、前記表面架橋工程では前記表面架橋剤に加えてシリカ（ｓｉｌｉｃａ）、クレー（ｃｌａｙ）、アルミナ、シリカ−アルミナ複合材、チタニア、亜鉛酸化物およびアルミニウムスルフェートからなる群より選択された１種以上の無機物質などを追加的に添加して表面架橋反応を行うことができる。前記無機物質は粉末形態または液状形態で使用することができ、特にアルミナ粉末、シリカ−アルミナ粉末、チタニア粉末、またはナノシリカ溶液を使用することができる。また、前記無機物質は、ベース樹脂粉末１００重量部に対して約０．００１〜約２重量部の含量で使用することができる。
【００７３】
また、前記表面架橋工程では、前記無機物質の代わりに、あるいは無機物質と共に、多価の金属陽イオンを添加して表面架橋を行うことによって、高吸水性樹脂の表面架橋構造をさらに最適化することができる。これは、このような金属陽イオンが高吸水性樹脂のカルボキシ基（ＣＯＯＨ）とキレートを形成することによって架橋距離をさらに減らすことができるためと予測される。
【００７４】
また、前記表面架橋剤をベース樹脂粉末に添加する方法についてはその構成の限定はない。例えば、表面架橋剤とベース樹脂粉末を反応槽に入れて混合するか、ベース樹脂粉末に表面架橋剤を噴射する方法、連続的に運転されるミキサーにベース樹脂粉末と表面架橋剤を連続的に供給して混合する方法などを使用することができる。
【００７５】
前記表面架橋剤の添加時、追加的に水およびメタノールを共に混合して添加することができる。水およびメタノールを添加する場合、表面架橋剤がベース樹脂粉末に均一に分散され得る利点がある。この時、追加される水およびメタノールの含量は、表面架橋剤の均一な分散を誘導しベース樹脂粉末の凝集現象を防止すると同時に架橋剤の表面浸透深さを最適化するために適切に調節できる。
【００７６】
前記表面架橋剤が添加されたベース樹脂粉末に対して約１００℃以上で約２０分以上加熱させることによって表面架橋結合反応が行われ得る。特に、前述の効果をより優秀に示すことができる高吸水性樹脂を製造するために、前記表面架橋工程条件は最大反応温度を約１００〜２５０℃に調節することができる。
【００７７】
そして、最大反応温度での維持時間を約２０分以上、あるいは約２０分以上２時間以下の条件に調節することができる。また、最初反応開始時の温度、例えば、約１００℃以上の温度から、前記最大反応温度に至るまでの昇温時間を約５分以上、あるいは約５分以上１時間以下に制御することができる。
【００７８】
表面架橋反応のための昇温手段は特に限定されず、単量体混合物を重合するために使用された昇温手段が使用できる。
【００７９】
前述の製造方法によって得られた高吸水性樹脂は、発泡剤を熱可塑性樹脂が囲むコア−シェル構造を有するカプセル化された発泡剤を用いることによって広い表面積と優れた初期吸収能を示すことができる。したがって、前記高吸水性樹脂を用いれば体液を急速に吸収してふわふわした感触を付与することができるおむつや生理帯などの衛生材を提供することができる。
【発明の効果】
【００８０】
発明の一実施形態による高吸水性樹脂は、広い表面積と優れた初期吸収能を示すことができる。したがって、前記高吸水性樹脂を用いれば体液を急速に吸収してふわふわした感触を付与することができるおむつや生理帯などの衛生材を提供することができる。
【発明を実施するための形態】
【００８１】
以下、発明の具体的な実施例を通じて発明の作用、効果をより具体的に説明する。但し、これは発明の例示として提示されたものであって、これによって発明の権利範囲がいかなる意味でも限定されるのではない。
【実施例】
【００８２】
製造例１：カプセル化された発泡剤の準備
コア−シェル構造を有し、コアはｉｓｏ−ブタンであり、シェルはアクリレートおよびアクリロニトリルの共重合体から形成されるカプセル化された発泡剤を準備した。全体カプセル化された発泡剤の重量に対してｉｓｏ−ブタンは２５重量％で含まれた。
【００８３】
前記カプセル化された発泡剤の平均直径は１３μｍであった。それぞれのカプセル化された発泡剤の直径は光学顕微鏡を通じて平均フェレ（Ｆｅｒｅｔ）径として測定された。そして、カプセル化された発泡剤の直径の平均値を求めてカプセル化された発泡剤の平均直径と規定した。
【００８４】
ガラスペトリ皿（Ｇｌａｓｓ  Ｐｅｔｒｉ  ｄｉｓｈ）の上にカプセル化された発泡剤０．２ｇを塗布した後、１５０℃で予熱されたホットプレート（Ｈｏｔ  Ｐｌａｔｅ）の上に１０分間放置した。カプセル化された発泡剤は熱によって徐々に膨張し、これを光学顕微鏡で観察してカプセル化された発泡剤の空気中での最大膨張比率および最大膨張大きさを測定した。
【００８５】
カプセル化された発泡剤に熱を加えた後、多く膨張した粒子順に上位１０重量％の直径を測定して最大膨張大きさと規定し、カプセル化された発泡剤に熱を加える前に測定された平均直径（Ｄ0）に対する熱を加えた後に多く膨張した粒子の上位１０重量％の平均直径（ＤM）の比率（ＤM／Ｄ0）を求めて最大膨張比率と規定した。前記直径および平均直径は全てカプセル化された発泡剤の直径および平均直径と同様に測定した。
【００８６】
前記カプセル化された発泡剤の空気中最大膨張比率は約９倍であり、最大膨張大きさは約８０〜１５０μｍであった。
【００８７】
製造例２：カプセル化された発泡剤の準備
コア−シェル構造を有し、コアはｉｓｏ−ブタンであり、シェルはアクリレートおよびアクリロニトリルの共重合体から形成されるカプセル化された発泡剤を準備した。全体カプセル化された発泡剤の重量に対してｉｓｏ−ブタンは２５重量％で含まれた。
【００８８】
前記カプセル化された発泡剤の平均直径は１５μｍであり、空気中最大膨張比率は約９倍であり、最大膨張大きさは約９０〜１８０μｍであった。
【００８９】
製造例３：カプセル化された発泡剤の準備
コア−シェル構造を有し、コアはｉｓｏ−ペンタンであり、シェルはアクリレートおよびアクリロニトリルの共重合体から形成されるカプセル化された発泡剤を準備した。全体カプセル化された発泡剤の重量に対してｉｓｏ−ペンタンは２０重量％で含まれた。
【００９０】
前記カプセル化された発泡剤の平均直径は４０μｍであり、空気中最大膨張比率は約１２倍であり、最大膨張大きさは約４００〜５４０μｍであった。
【００９１】
実施例１：高吸水性樹脂の製造
ガラス反応器にアクリル酸１００ｇを注入し、３２重量％苛性ソーダ溶液１２３．５ｇを徐々に滴加して混合した。前記苛性ソーダ溶液の滴加時には中和熱によって混合溶液の温度が上昇して混合溶液が冷却されるのを待った。前記混合溶液の温度が約４５℃に冷却されれば、混合溶液に過硫酸ナトリウム０．２ｇ、Ｉｒｇａｃｕｒｅ  ＴＰＯ（ジフェニル（２，４，６−トリメチルベンゾイル）ホスフィンオキシド）０．００８ｇ、製造例１で準備したカプセル化された発泡剤０．３ｇ、トリエチレングリコールジアクリレート０．１８ｇ、コカミドモノエタノールアミン（Ｃｏｃａｍｉｄｅ  ｍｏｎｏｅｔｈａｎｏｌａｍｉｎｅ）０．１ｇおよび水４７ｇを添加して単量体混合物を製造した。
【００９２】
幅１０ｃｍ、長さ２ｍのベルトが５０ｃｍ／ｍｉｎの速度で回転するコンベヤーベルト上に単量体混合物を５００〜２０００ｍＬ／ｍｉｎの速度で供給した。そして、単量体混合物の供給と同時に１０ｍＷ／ｃｍ2の強さを有する紫外線を照射して６０秒間重合反応を行った。
【００９３】
そして、前記重合反応を通じて得られた重合体をミートチョッパ（ｍｅａｔ  ｃｈｏｐｐｅｒ）を用いて粉（ｃｒｕｍｐ）に製造した。その次に、上下に風量転移が可能なオーブンを用いて１８５℃のホットエアー（ｈｏｔ  ａｉｒ）を２０分間下方から上方に流れるようにし、再び２０分間上方から下方に流れるようにして前記粉（ｃｒｕｍｐ）を均一に乾燥させた。乾燥された粉を粉砕機で粉砕した後に分級して１５０〜８５０μｍ大きさのベース樹脂粉末を得た。
【００９４】
前記で製造したベース樹脂粉末１００ｇに超純水５．０ｇ、メタノール６．０ｇ、エチレングリコールジグリシジルエーテル０．０４ｇ、シリカ（商品名：Ａｅｒｏｓｉｌ  ２００）０．０２ｇを混合した溶液を投与して１分間混合した後、１８０℃で６０分間表面架橋反応を行わせた。
【００９５】
そして、得られた生成物を粉砕し分級して粒径が１５０〜８５０μｍである高吸水性樹脂を得た。
【００９６】
実施例２：高吸水性樹脂の製造
製造例１で準備したカプセル化された発泡剤の代わりに製造例２で準備したカプセル化された発泡剤を使用したことを除いて、実施例１と同様な方法で高吸水性樹脂を製造した。
【００９７】
比較例１：高吸水性樹脂の製造
製造例１で準備したカプセル化された発泡剤を投入しないことを除いて、実施例１と同様な方法で高吸水性樹脂を製造した。
【００９８】
比較例２：高吸水性樹脂の製造
製造例１で準備したカプセル化された発泡剤の代わりにＮａＨＣＯ3を使用したことを除いて、実施例１と同様な方法で高吸水性樹脂を製造した。
【００９９】
比較例３：高吸水性樹脂の製造
製造例１で準備したカプセル化された発泡剤の代わりにＮａＨＣＯ3がポリエチレングリコールでカプセル化された発泡剤を使用したことを除いて、実施例１と同様な方法で高吸水性樹脂を製造した。
【０１００】
比較例４：高吸水性樹脂の製造
製造例１で準備したカプセル化された発泡剤の代わりに製造例３で準備したカプセル化された発泡剤を使用したことを除いて、実施例１と同様な方法で高吸水性樹脂を製造した。
【０１０１】
試験例：高吸水性樹脂の評価
下記のような方法で実施例および比較例によって製造した高吸水性樹脂の特性を評価して下記表１に示した。
【０１０２】
（１）初期吸収能
高吸水性樹脂の初期吸収能は、おむつが乳児の小便を吸収する環境と類似した環境で測定された。
【０１０３】
具体的に、樹脂Ｗ0（ｇ、約２ｇ）を不織布製の封筒（横：１０ｃｍ、縦：１５ｃｍ）に均一に入れて密封（ｓｅａｌ）した。そして、３６℃で０．９重量％の塩化ナトリウム水溶液（生理食塩水）に前記封筒を浸水させた。１分後に封筒を持ち上げて１分間封筒が含んだ生理食塩水が重力によって下に落ちるようにした後、封筒の重量Ｗ2（ｇ）を測定した。一方、樹脂が入っていない空の封筒を用いて同一な操作をした後、その時の重量Ｗ1（ｇ）を測定した。
【０１０４】
このように得られた各重量を用いて次の式１によって初期吸収能を確認した。
【０１０５】
【数２】
2020520401.tif 000003
【０１０６】
上記式１中、
Ｗ0（ｇ）は、樹脂の初期重量（ｇ）であり、
Ｗ1（ｇ）は、３６℃で生理食塩水に樹脂が入っていない空の不織布製の封筒を１分間浸水させた後、重力によって１分間脱水した後に測定した空の不織布製の封筒の重量であり、
Ｗ2（ｇ）は、３６℃で生理食塩水に樹脂が入っている不織布製の封筒を１分間浸水して吸収させた後、重力によって１分間脱水した後に測定した樹脂を含む不織布製の封筒の重量である。
【０１０７】
（２）遠心分離保水能（ＣＲＣ、Ｃｅｎｔｒｉｆｕｇｅ  Ｒｅｔｅｎｔｉｏｎ  Ｃａｐａｃｉｔｙ）
高吸水性樹脂の生理食塩水に対する遠心分離保水能（ＣＲＣ）は、ＥＤＡＮＡ法ＮＷＳＰ  ２４１．０．Ｒ２の方法によって測定された。
【０１０８】
具体的に、樹脂Ｗ0（ｇ、約０．２ｇ）を不織布製の封筒に均一に入れて密封（ｓｅａｌ）した。そして、常温で０．９重量％の塩化ナトリウム水溶液（生理食塩水）に前記封筒を浸水させた。３０分後に封筒を遠心分離機を使用して２５０Ｇで３分間脱水した後に封筒の重量Ｗ4（ｇ）を測定した。一方、樹脂が入っていない空の封筒を用いて同一な操作をした後、その時の重量Ｗ3（ｇ）を測定した。
【０１０９】
このように得られた各重量を用いて次の式２によって遠心分離保水能を確認した。
【０１１０】
【数３】
2020520401.tif 000004
【０１１１】
上記式２中、
Ｗ0（ｇ）は、樹脂の初期重量（ｇ）であり、
Ｗ3（ｇ）は、常温で生理食塩水に樹脂が入っていない空の不織布製の封筒を３０分間浸水させた後、遠心分離機を使用して２５０Ｇで３分間脱水した後に測定した空の不織布製の封筒の重量であり、
Ｗ4（ｇ）は、常温で生理食塩水に樹脂が入っている不織布製の封筒を３０分間浸水して吸収させた後、遠心分離機を使用して２５０Ｇで３分間脱水した後に測定した樹脂を含む不織布製の封筒の重量である。
【０１１２】
【表１】
2020520401.tif 000005
【０１１３】
上記表１を参照すれば、実施例１および２では適切な大きさに膨張できる発泡剤を用いて高吸水性樹脂を製造することによって非常に優れた初期吸収能を示すことが確認される。
【０１１４】
比較例１、２および４のように、発泡剤を使用しないか、通常の炭酸塩発泡剤を使用するか、あるいは過度に大きく膨張するカプセル化された発泡剤を使用する場合、高吸水性樹脂粒子の表面に適切な気孔が形成されず良好な初期吸収能を示さないのが確認される。
【０１１５】
比較例３のように、炭酸塩をポリエチレングリコールでカプセル化した発泡剤はポリエチレングリコールが炭酸塩を安定化させて発泡時間を遅延させるだけであり、所望の大きさに膨張しないので、高吸水性樹脂粒子の表面に所望の大きさの気孔が形成されず良好な初期吸収能を示すことができないのが確認される。
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
少なくとも一部が中和された酸性基を有する水溶性エチレン系不飽和単量体がカプセル化された発泡剤存在下に架橋重合された架橋重合体を含むベース樹脂粉末；および前記架橋重合体が追加架橋されて、前記ベース樹脂粉末上に形成されている表面架橋層を含み、
下記式１で計算される初期吸収能が３０ｇ／ｇ以上である高吸水性樹脂：
【数１】
2020520401.tif 000007
上記式１中、
Ｗ０（ｇ）は、樹脂の初期重量（ｇ）であり、
Ｗ１（ｇ）は、３６℃で生理食塩水に樹脂が入っていない空の不織布製の封筒を１分間浸水させた後、重力によって１分間脱水した後に測定した空の不織布製の封筒の重量であり、
Ｗ２（ｇ）は、３６℃で生理食塩水に樹脂が入っている不織布製の封筒を１分間浸水して吸収させた後、重力によって１分間脱水した後に測定した樹脂を含む不織布製の封筒の重量である。
【請求項２】
生理食塩水に対する遠心分離保水能（ＣＲＣ）が３０〜４５ｇ／ｇである、請求項１に記載の高吸水性樹脂。
【請求項３】
前記式１で計算される初期吸収能が４０〜６０ｇ／ｇであり、生理食塩水に対する遠心分離保水能（ＣＲＣ）が３５〜４０ｇ／ｇである、請求項１または２に記載の高吸水性樹脂。
【請求項４】
前記カプセル化された発泡剤は炭化水素を含むコアと前記コアを囲んで熱可塑性樹脂から形成されるシェルを含む構造を有し、空気中での最大膨張大きさは２０〜１９０μｍである、請求項１〜３のいずれかに記載の高吸水性樹脂。
【請求項５】
前記カプセル化された発泡剤は、膨張する前の平均直径が５〜５０μｍである、請求項１〜４のいずれかに記載の高吸水性樹脂。
【請求項６】
前記カプセル化された発泡剤は、空気中最大膨張比率が３〜１５倍である、請求項１〜５のいずれかに記載の高吸水性樹脂。
【請求項７】
前記炭化水素は、ｎ−プロパン、ｎ−ブタン、ｉｓｏ−ブタン、シクロブタン、ｎ−ペンタン、ｉｓｏ−ペンタン、シクロペンタン、ｎ−ヘキサン、ｉｓｏ−ヘキサン、シクロヘキサン、ｎ−ヘプタン、ｉｓｏ−ヘプタン、シクロヘプタン、ｎ−オクタン、ｉｓｏ−オクタンおよびシクロオクタンからなる群より選択された１種以上である、請求項４〜６のいずれかに記載の高吸水性樹脂。
【請求項８】
前記熱可塑性樹脂は、（メタ）アクリレート、（メタ）アクリロニトリル、芳香族ビニル、酢酸ビニル、ハロゲン化ビニル、およびハロゲン化ビニリデンからなる群より選択された１種以上のモノマーから形成されるポリマーである、請求項４〜７のいずれかに記載の高吸水性樹脂。
【請求項９】
請求項１〜８のいずれかに記載の高吸水性樹脂を含む衛生材。
【請求項１０】
おむつまたは生理帯である、請求項９に記載の衛生材。
【国際調査報告】
2020520401.tif 000008
2020520401.tif 000009
2020520401.tif 000010
2020520401.tif 000011
2020520401.tif 000012
2020520401.tif 000013